(57)【要約】【課題】ホルムアルデヒドを原料とした接着剤を用いて得られた木質材料から発生するホルムアルデヒドを、木質材料に煩雑な処理を行うことなく、また、その強度や耐水性を失うことなく、長期間、木質材料から発生するホルムアルデヒドを抑制することができるホルムアルデヒド捕捉剤組成物を提供する。【解決手段】ヒドラジン又はその誘導体とポリオキシエチレン（ポリオキシプロピレン及び／又はポリオキシブチレン）アルキルエーテル型非イオン界面活性剤とからなるホルムアルデヒド捕捉剤組成物を使用する。【特許請求の範囲】
【請求項１】
ヒドラジン又はその誘導体とポリオキシエチレン（ポリオキシプロピレン及び／又はポリオキシブチレン）アルキルエーテル型非イオン界面活性剤からなるホルムアルデヒド捕捉剤組成物。
【請求項２】
前記ヒドラジン又はその誘導体がアジピン酸ジヒドラジドである請求項１に記載のホルムアルデヒド捕捉剤組成物。
【発明の詳細な説明】
【０００１】
【発明の属する技術分野】
本発明はホルムアルデヒド捕捉剤、特に木質材料中のホルムアルデヒド捕捉剤組成物に関する。
【０００２】
【従来の技術】
近年、化学物質に過敏に反応するシックハウス症候群が大きな社会問題となっており、特に住宅用木質材料においてはホルムアルデヒドがその化学物質の対象となっている。住宅用木質材料は尿素樹脂、メラミン樹脂、フェノール樹脂等のホルムアルデヒドを原料とした接着剤を使用した合板、パーティクルボード、ＭＤＦやハードボード等の繊維板を使用しており、これら木質材料に残存する、あるいは木質材料から分解によって発生するホルムアルデヒドがシックハウス症候群の原因の一つと言われている。
【０００３】
これまで、木質材料からのホルムアルデヒドの発生を抑える種々の方法が提案されてきた。例えば、繊維板の製造に際し繊維マットをホットプレス装置にて加熱加圧成形した後、ホルムアルデヒド捕捉剤（ホルムアルデヒドキャッチャー剤）が添加された水を散布又は塗布することにより、繊維板の調湿と同時に繊維板製造に用いられるホルマリン系接着剤による残存ホルムアルデヒド臭を捕集することが公知である（例えば、特許文献１）。ホルムアルデヒド捕捉剤として尿素、酢酸アンモン、亜硫酸アンモン、亜硫酸ソーダ、チオセミカルバジド、エチレンジアミン、天然蛋白質等が挙げられている。
【０００４】
また、多層構成の木質繊維板において、特定組成のアミノ樹脂をバインダーとして用い、かつ木質繊維にホルムアルデヒドと反応しうる捕捉剤を混合することにより、耐水性良好で、過酷な条件下においても長期間放散ホルムアルデヒド量を制御させうることも公知である（例えば、特許文献２）。この際使用されたホルムアルデヒド補足剤として硝酸アンモニウム、硫酸アンモニウム、塩酸アンモニウム、燐酸アンモニウム、炭酸アンモニウム、酢酸アンモニム等のアンモニウム塩、尿素、チオ尿素、メラミン、ジシアンジアミド、ベンゾグアナミン等の分子内にアミノ基、アミド基、イミノ基を有する化合物、さらに、亜硫酸ナトリウム、亜硫酸水素ナトリウム、亜硫酸アンモニウム、亜硫酸水素アンモニウム等の亜硫酸塩または重亜硫酸塩が挙げられている。
【０００５】
【特許文献１】
特開平６−２９３００９号公報
【特許文献２】
特開平１０−７６５０５号公報
【０００６】
【発明が解決しようとする課題】
繊維板等に従来公知のホルムアルデヒド捕捉剤を散布または塗布する方法では長期間ホルムアルデヒドの放出を抑制する効果が得られないという問題があった。また、接着剤の中にホルムアルデヒド捕捉剤を混合して使用した場合、接着剤の硬化反応時の架橋密度が低下し、合板や繊維板等の木質材料の満足する強度や耐水性が得られない問題があり、これら技術では長期間満足した強度とホルムアルデヒド発生を抑制することは困難であった。
【０００７】
【課題を解決するための手段】
本発明は木質材料に煩雑な処理を行うことなく、また、その強度や耐水性を失うことなく、長期間、木質材料からのホルムアルデヒド発生の抑制に効果のあるホルムアルデヒド捕捉剤組成物を提供することにある。即ち、本発明は、ヒドラジン又はその誘導体と非イオン型界面活性剤からなるホルムアルデヒド捕捉剤組成物に関し、より詳しくは、ヒドラジン又はその誘導体とポリオキシエチレン（ポリオキシプロピレン及び／又はポリオキシブチレン）アルキルエーテル型非イオン界面活性剤からなるホルムアルデヒド捕捉剤組成物に存する。
【０００８】
【発明の実施の形態】
以下に、本発明を詳細に説明する。本発明のホルムアルデヒド捕捉剤組成物中のヒドラジン又はその誘導体としては例えば、ヒドラジン及びメチルヒドラジン、Ｎ，Ｎ’−ジメチルヒドラジン等のヒドラジン化合物、アジピン酸ジヒドラジド等のヒドラジド化合物等が挙げられ、特にアジピン酸ジヒドラジドが好ましい。含有量はホルムアルデヒド捕捉剤組成物中１〜１５重量％が好ましく、更に好ましくは３〜１０重量％である。ヒドラジン又はその誘導体の含有量が１％未満の場合はホルムアルデヒド発生を抑制する効果が十分に得られない。また、その含有量が１５％を越えるとコストのみアップし効果は頭打ちとなりこれ以上の添加の必要がない。
【０００９】
本発明のホルムアルデヒド捕捉剤組成物は、ヒドラジン又はその誘導体とポリオキシエチレン（ポリオキシプロピレン及び／又はポリオキシブチレン）アルキルエーテル型非イオン界面活性剤とからなる。前記ポリオキシエチレン（ポリオキシプロピレン及び／又はポリオキシブチレン）アルキルエーテル型非イオン界面活性剤としては、下記一般式（１）で示されるポリオキシエチレン（ポリオキシプロピレン及び／又はポリオキシブチレン）アルキルエーテル型非イオン界面活性剤が好ましい。
【００１０】
【化１】
2004189873.tif 000002
【００１１】
式（１）中、Ｒはアルキル基アルケニル基を表し、直鎖状でも分岐状でもよい。Ｒは炭素数８〜２０が更に好ましい。ＥＯはオキシエチレン基、ＡＯはオキシプロピレン基及び／又はオキシブチレン基を表す。ｘ及びｙはそれぞれＥＯ、ＡＯの平均付加モル数であり、ｘは１〜２０、ｙは１〜６であることが好ましい。ＥＯとＡＯはランダム付加でもブロック付加でも、またその繰り返しの何れでもよく、ＥＯとＡＯの付加順序は問わない。
【００１２】
式（１）中の炭素数８〜２０のアルキル基としては、例えば、オクチル基、デシル基、ドデシル基、トリデシル基、テトラデシル、ヘキサデシル基、オクタデシル基、ノナデシル基、イソデシル基、１−エチルヘキシル等、アルケニル基としては、例えば、オクテニル基、デセニル基、ドデセニル基、ペンタデセニル基、オレイル基等が挙げられる。これらの中でも、炭素数８〜１２のものが好ましく、特にイソデシル基が好ましい。
【００１３】
上記一般式（１）のポリオキシエチレン（ポリオキシプロピレン及び／又はポリオキシブチレン）アルキルエーテル型非イオン界面活性剤の具体例としては、例えば、ポリオキシアルキレンオクチルエーテル、ポリオキシアルキレンラウリルエーテル、ポリオキシアルキレンセチルエーテル、ポリオキシアルキレンステアリルエーテル、ポリオキシアルキレンオレイルエーテル、ポリオキシアルキレンイソデシルエーテル、ポリオキシアルキレン１−エチルヘキシルエーテル、ポリオキシアルキレンオクテニルエーテル等を例示できる。これらの中でも、ポリオキシアルキレンイソデシルエーテルが特に好ましい。
【００１４】
ホルムアルデヒドの捕捉効果を得るためには、ホルムアルデヒド捕捉剤が木質材料の中に十分に浸透することが必要である。パーティクルボード及びＭＤＦ等の繊維板などの木質材料はホットプレスで成型した後、表面の平滑性を出すためにサンダーを掛けるが、浸透が十分でない場合にはホルムアルデヒド捕捉剤の浸透層が浅いために、サンダー掛けすることにより浸透層が切削され、ホルムアルデヒドの捕捉効果が十分に得ることが出来ない。本発明のホルムアルデヒド捕捉剤をサンダー掛け後塗布または含浸する場合は、十分に浸透するため効率良くホルムアルデヒドを捕捉できる。
【００１５】
ポリオキシエチレン（ポリオキシプロピレン及び／又はポリオキシブチレン）アルキルエーテル型非イオン界面活性剤の含有量はホルムアルデヒド捕捉剤組成物中０．２〜３重量％が好ましく、更に好ましくは０．３〜１％である。ポリオキシエチレン（ポリオキシプロピレン及び／又はポリオキシブチレン）アルキルエーテル型非イオン界面活性剤の含有量が０．２％以下の場合は本発明のホルムアルデヒド捕捉剤組成物が木質材料に十分に浸透せず、ホルムアルデヒド発生を長期間抑制する効果が薄れる。またその含有量が３％を越えると、木質材料の強度低下が発生し好ましくない。
【００１６】
本発明のホルムアルデヒドの捕捉剤組成物には、従来から知られているホルムアルデヒド捕捉剤として知られている、尿素、チオ尿素、メラミン、ジシアンジアミド等の分子内にアミノ基、アミド基、イミノ基を有する化合物、酢酸アンモニウム、亜硫酸アンモニウム、亜硫酸ナトリウム、亜硫酸水素ナトリウム等亜硫酸塩または重亜硫酸塩、また天然蛋白質等を適宜添加しても良い。
【００１７】
本発明のホルムアルデヒド捕捉剤組成物は、例えば、水を溶媒にヒドラジン又はその誘導体とポリオキシエチレン（ポリオキシプロピレン及び／又はポリオキシブチレン）アルキルエーテル型非イオン界面活性剤を混合溶解して得られる。本発明のホルムアルデヒド捕捉剤組成物を木質材料へ塗布又は含浸するに際しては、一般的にはスプレー塗布が最適であるが、他の塗布又は含浸方法を用いても良い。含浸又は塗布は木質材料の片面でも両面でもよく、特に両面塗布した場合はホルムアルデヒド捕捉効果が大きい。
【００１８】
木質材料への含浸量は特に制限されないが、通常、ホルムアルデヒド捕捉剤組成物を木質材料片面に５ｇ〜１００ｇ／ｍ２程度、好ましくは１０ｇ〜５０ｇ／ｍ２程度となるように塗布又は含浸すればよい。本発明のホルムアルデヒド捕捉剤組成物は、ホルムアルデヒドを原料とした接着剤を使用して得られた木質材料に、塗布し含浸させることによって木質材料から発生するホルムアルデヒドを長期間抑制することができる。
【００１９】
【実施例】
以下、実施例で本発明を更に具体的に説明する。
（実施例１）  アジピン酸ジヒドラジド（ホルムアルデヒドキャッチャー成分）及び、下記のポリオキシエチレン（ポリオキシプロピレン及び／又はポリオキシブチレン）アルキルエーテル型非イオン界面活性剤を水に溶解して、本発明のホルムアルデヒド捕捉剤組成物を製造した。尚、アジピン酸ジヒドラジドの濃度は５重量％、ポリオキシアルキレンアルキルエーテル型非イオン界面活性剤の濃度は０．６重量％とした。
界面活性剤：ポリオキシアルキレンイソデシルエーテル（非イオン界面活性剤、商品名；ＳＤＸ−６０、第一工業製薬（株）製）
【００２０】
（実施例２）  アジピン酸ジヒドラジドと尿素（ホルムアルデヒドキャッチャー成分）及び、下記のポリオキシエチレン（ポリオキシプロピレン及び／又はポリオキシブチレン）アルキルエーテル型非イオン界面活性剤を水に溶解して、本発明のホルムアルデヒド捕捉剤組成物を製造した。尚、アジピン酸ジヒドラジドの濃度は５重量％、尿素の濃度は７．５重量％、ポリオキシエチレン（ポリオキシプロピレン及び／又はポリオキシブチレン）アルキルエーテル型非イオン界面活性剤の濃度は０．６重量％とした。
界面活性剤：ポリオキシアルキレンイソデシルエーテル（非イオン界面活性剤、商品名；ＳＤＸ−６０、第一工業製薬（株）製）
【００２１】
（比較例１）  非イオン界面活性剤を使用しない以外は、実施例２と同様にして捕捉剤組成物を製造した。
【００２２】
（１）試験片の調整  市販の２０ｍｍパーティクルボード（各３５ｃｍ×３５ｃｍ）に実施例１〜２及び比較例１で得られた各ホルムアルデヒド捕捉剤組成物を噴霧器を用いて２２．２ｇ／ｍ２の割合で両面に均一にスプレーした。試料を室温にて乾燥し、各試料それぞれをビニール袋で密封し、２４時間、１ヶ月および３ヶ月放置した。放置後、各試料から（１５ｃｍ×５ｃｍ）の長方形状の試験片を８片ずつ切り取った。また、ブランクとして前記各試験片と同形状のホルムアルデヒド捕捉剤組成物を処理しない試験片を調整した。
【００２３】
（２）ホルムアルデヒドの捕集および定量操作  ＪＩＳ  Ａ  ５９０８（パーティクルボード）に記載されている方法に準じて行った。
【００２４】
結果（ホルムアルデヒド濃度（ｍｇ／ｌ）＝試験片のパーティクルボードから放出されるホルムアルデヒド濃度）を表に示す。
【００２５】
【表１】
2004189873.tif 000003
【００２６】
【発明の効果】
本発明によれば、ホルムアルデヒドを原料とした接着剤を用いて得られた木質材料から発生するホルムアルデヒドを、木質材料に煩雑な処理を行うことなく、また、その強度や耐水性を失うことなく、長期間木質材料から発生するホルムアルデヒドを抑制することができる。